(57)【特許請求の範囲】
【請求項１】
マルチブロック共重合体であって、
下記化学式１で表される多数の繰り返し単位を有する疎水ブロックと、及び
下記化学式２で表される多数の繰り返し単位を有する親水ブロックとを含むブランチされたものであり、
前記親水ブロックの全体繰り返し単位数が１００ないし３５０である、マルチブロック共重合体。
［化学式１］
0005542833.tif 000030
［化学式２］
0005542833.tif 000031
［上記化学式１及び化学式２において、
Ａ、Ｘ、及びＹは、それぞれ独立して、
0005542833.tif 000032
0005542833.tif 000033
0005542833.tif 000034
または
0005542833.tif 000035
であり、上記Ｒは、‐ＮＯ２または‐ＣＦ３であり、
上記Ｚは、
0005542833.tif 000036
0005542833.tif 000037
または
0005542833.tif 000038
であり、
上記Ｑは、‐ＳＯ３Ｈ、‐ＳＯ３−Ｍ＋、‐ＣＯＯＨ、‐ＣＯＯ−Ｍ＋、‐ＰＯ３Ｈ２、‐ＰＯ３Ｈ−Ｍ＋または‐ＰＯ３２−２Ｍ＋であり、
上記Ｍは、ＮａまたはＫであり、
上記Ｂは、
0005542833.tif 000039
0005542833.tif 000040
または
0005542833.tif 000041
であり、
０＜ｕ／ｔ＜１であって、０＜ｗ／ｖ＜１であり、
ａ、ｂ、ｃ、ｄ、ｅ、ｆ、ｇ、ｈはモル比であって、０.７＜（ｅ＋１.５＊ｇ）／（ｆ＋ｈ＋ｇ）≦０.９５または０.７＜（ｆ＋ｈ＋ｇ）／（ｅ＋１.５＊ｇ）≦０.９５であり、
ａ＋ｅ＋１.５（ｃ＋ｇ）＝ｆ＋ｈ＋ｂ＋ｄ＋ｃ＋ｇである。］
【請求項２】
（Ｓ１）  ビスフェノール系モノマーまたは芳香族ジハロゲン系モノマーと；酸置換体を有するフェノール系モノマー、酸置換体を有するビスフェノール系モノマーまたは酸置換体を有する芳香族ジハロゲン系モノマーと；及びブランチャーを有機溶媒に溶解させた後、重合してブランチされた親水ブロックを製造するステップと；及び
（Ｓ２）  前記（Ｓ１）ステップで製造されたブランチされた親水ブロック、ビスフェノール系モノマー、芳香族ジハロゲン系モノマー、及びブランチャーを有機溶媒に溶解させた後、重合してブランチされた疎水ブロックを製造すると同時にブランチされたマルチブロック共重合体を製造するステップを含んでなり、
前記親水ブロックの製造ステップ（Ｓ１）において、芳香族ジハロゲン系モノマーとフェノール系またはビスフェノール系モノマーとが反応するようにモノマーが選択され、前記モノマーとブランチャーとを含めて、全体ヒドロキシ基の当量が全体ハロゲン基当量対比７０／１００超過ないし９５／１００以下であるか、全体ハロゲン基の当量が全体ヒドロキシ基当量対比７０／１００超過ないし９５／１００以下であり、
前記（Ｓ１）及び（Ｓ２）ステップの全体において、モノマーとブランチャーの、ヒドロキシ基の全体当量とハロゲン基の全体当量とは同一であることを特徴とする、請求項１に記載のブランチされたマルチブロック共重合体の製造方法。
【請求項３】
（Ｓ１）  ビスフェノール系モノマー、芳香族ジハロゲン系モノマー、及びブランチャーを有機溶媒に溶解させた後、重合してブランチされた疎水ブロックを製造するステップと；及び
（Ｓ２）  前記（Ｓ１）ステップで製造されたブランチされた疎水ブロックと、ビスフェノール系モノマーまたは芳香族ジハロゲン系モノマーと；酸置換体を有するフェノール系モノマー、酸置換体を有するビスフェノール系モノマーまたは酸置換体を有する芳香族ジハロゲン系モノマーと；及びブランチャーを有機溶媒に溶解させた後、重合してブランチされた親水ブロックを製造すると同時にブランチされたマルチブロック共重合体を製造するステップを含んでなり、
前記親水ブロックの製造ステップ（Ｓ２）において、芳香族ジハロゲン系モノマーとフェノール系またはビスフェノール系モノマーとが反応するようにモノマーが選択され、前記モノマーとブランチャーとを含めて、全体ヒドロキシ基の当量が全体ハロゲン基当量対比７０／１００超過ないし９５／１００以下であるか、全体ハロゲン基の当量が全体ヒドロキシ基当量対比７０／１００超過ないし９５／１００以下であり、
前記（Ｓ１）及び（Ｓ２）ステップの全体において、モノマーとブランチャーの、ヒドロキシ基の全体当量とハロゲン基の全体当量とは同一であることを特徴とする、請求項１に記載のブランチされたマルチブロック共重合体の製造方法。
【請求項４】
前記芳香族ジハロゲン系モノマーが、４,４´‐ジフルオロベンゾフェノン、ビス（４‐フルオロフェニル）スルホン及び２,２‐ビス（４‐ヒドロキシフェニル）ヘキサフルオロプロパンからなる群より選択される何れか一つまたは２種以上の混合物であることを特徴とする、請求項２又は３に記載のブランチされたマルチブロック共重合体の製造方法。
【請求項５】
酸置換体を有するフェノール系モノマー、酸置換体を有するビスフェノール系モノマーまたは酸置換体を有する芳香族ジハロゲン系モノマーが、ヒドロキノンスルホン酸カリウム塩、２,７‐ジヒドロキシナフタレン‐３,６‐ジスルホン酸ジナトリウム塩、１,７‐ジヒドロキシナフタレン‐３‐スルホン酸モノナトリウム塩、２,３‐ジヒドロキシナフタレン‐６‐スルホン酸モノナトリウム塩、カリウム５,５´‐カルボニルビス（２‐フルオロベンゼンスルホネート）及びカリウム２,２´‐［９,９‐ビス（４‐ヒドロキシフェニル）フルオレン]スルホネートからなる群より選択される何れか一つまたは２種以上の混合物であることを特徴とする、請求項２または３に記載のブランチされたマルチブロック共重合体の製造方法。
【請求項６】
前記ブランチャーが、［３,５‐ビス（４‐フルオロベンゾイル）フェニル]（４‐フルオロフェニル）メタノン、［３,５‐ビス（４‐フルオロスルホニル）フェニル]（４‐フルオロフェニル）メタノン、（３,５‐ジフルオロ‐４´‐フルオロベンゾフェノン）及び（３,５‐ジフルオロ‐４´‐フルオロフェニル）スルホンからなる群より選択される何れか一つまたは２種以上の混合物であることを特徴とする、請求項２または３に記載のブランチされたマルチブロック共重合体の製造方法。
【請求項７】
前記ビスフェノール系モノマーが、４,４´‐ビフェノール、９,９‐ビス（４‐ヒドロキシフェニル）フルオレンまたはこれらの混合物であることを特徴とする、請求項２または３に記載のブランチされたマルチブロック共重合体の製造方法。
【請求項８】
前記（Ｓ１）ステップ、（Ｓ２）ステップまたは重合ステップの全体において、炭酸ナトリウム、炭酸カリウム、炭酸ルビジウム、炭酸マグネシウム、炭酸カルシウム及び炭酸バリウムからなる群より選択される何れか一つまたは２種以上の混合物である炭酸塩触媒を使用することを特徴とする、請求項２または３に記載のブランチされたマルチブロック共重合体の製造方法。
【請求項９】
前記有機溶媒が、Ｎ,Ｎ´‐ジメチルアセトアミド、Ｎ‐メチルピロリドン、ジメチルスルホキシド及びＮ,Ｎ‐ジメチルホルムアミドからなる群より選択される何れか一つまたは２種以上の混合物であることを特徴とする、請求項２または３に記載のブランチされたマルチブロック共重合体の製造方法。
【請求項１０】
前記ブランチされた親水ブロックの重量平均分子量は、３０，０００ないし１５０，０００であることを特徴とする、請求項２または３に記載のブランチされたマルチブロック共重合体の製造方法。
【請求項１１】
Ｑが‐ＳＯ３−Ｍ＋、‐ＣＯＯ−Ｍ＋、‐ＰＯ３Ｈ−Ｍ＋または‐ＰＯ３２−２Ｍ＋であり、ＭがＮａまたはＫである請求項１に記載のブランチされたマルチブロック共重合体に酸溶液を加えて酸の塩を酸に置換するステップを含むことを特徴とする、酸処理された、ブランチされたマルチブロック共重合体の製造方法。
【請求項１２】
前記酸溶液が、０.５ないし１０Ｍの濃度を有することを特徴とする、請求項１１に記載の、酸処理された、ブランチされたマルチブロック共重合体の製造方法。
【請求項１３】
請求項１１または１２に記載の酸処理された、ブランチされたマルチブロック共重合体から製造されることを特徴とする、電解質膜。
【請求項１４】
請求項１３に記載の電解質膜を備えてなることを特徴とする、燃料電池。
【発明の詳細な説明】
【技術分野】
【０００１】
本発明は、マルチブロック共重合体及びその製造方法、並びにそれから製造される電解質膜に関する。さらに詳しくは、分散型電源用発電所、熱併合発電所、無公害自動車電源、産業用電源、家庭用電源、移動機器用電源などに使われ得る燃料電池の電解質膜として使用することができるブランチされたマルチブロック共重合体及びその製造方法、並びにそれから製造される電解質膜、そして上記電解質膜が適用された燃料電池に関する。
【背景技術】
【０００２】
最近、石油や石炭のような既存のエネルギー資源の枯渇が予測されるにつれて、これらに代替可能なエネルギーに対する関心が高まっている。このような代替エネルギーの一つとして、高効率であってＮＯｘ及びＳＯｘなどの公害物質を排出せず、使われる燃料が豊富であるなどの長所から燃料電池が特に注目されている。
【０００３】
燃料電池は、燃料と酸化剤との化学反応エネルギーを電気エネルギーに変換する発電システムであって、燃料としては水素と、メタノール、ブタンなどのような炭化水素が、酸化剤としては酸素が代表的に使用される。
【０００４】
燃料電池において、電気を発生させる最も基本的な単位は膜電極接合体（ＭＥＡ）であって、これは電解質膜、電解質膜の両面に形成されるアノード及びカソード電極から構成される。燃料電池の電気発生原理を表した反応式１（水素を燃料として使用した場合の燃料電池の反応式）を参照すれば、アノード電極では燃料の酸化反応が起きて水素イオン及び電子が発生し、水素イオンは電解質膜を通してカソード電極に移動し、カソード電極では酸素（酸化剤）と電解質膜を通して伝達された水素イオン及び電子とが反応して水が生成される。このような反応によって外部回路に電子の移動が発生することになる。
【０００５】
［反応式１]
アノード電極：Ｈ２ → ２Ｈ＋ ＋ ２ｅ−
カソード電極：１／２Ｏ２ ＋ ２Ｈ＋ ＋ ２ｅ− → Ｈ２Ｏ
全体反応式：Ｈ２ ＋ １／２Ｏ２ → Ｈ２Ｏ
【０００６】
燃料電池の中で高分子電解質燃料電池（ＰＥＭＦＣ）は、エネルギー効率が高くて電流密度及び出力密度が大きく、駆動時間が短いと同時に負荷変化に対する応答特性が速い特性を有している。高分子電解質燃料電池で使われる電解質膜は、高い水素イオン伝導度と化学的安定性、作動温度での熱的安定性、低い気体透過度、特にセパレーターとしての優れた機械的強度などの特徴を有するべきである。このような条件を満たす膜が開発されても、これを商用化するためには価格競争が可能であり、環境にやさしい製造技術が必要である。デュポン（Ｄｕ Ｐｏｎｔ）のＮａｆｉｏｎやＤｏｗ Ｍｅｍｂｒａｎｅ、旭化成ケミカルズ株式会社のＡｃｉｐｌｅｘなどのフッ素系膜は、低湿、高温工程で水素イオン伝導度の減少、高い生産コストなどの短所がある。したがって、耐熱性高分子を基本骨格にし、これに極性基を導入して高分子電解質としての機能を付与した非フッ素系高分子の研究も活発であり、これらの中で芳香族誘導体及びエーテル結合を有する構造のポリ（アリーレンエーテル）（ｐｏｌｙ（ａｒｙｌｅｎｅ ｅｔｈｅｒ））系高分子は、耐熱性及び耐化学性だけでなく、機械的強度、耐久性などに優れると同時に製造コストが安価である特徴がある。
【０００７】
しかし、燃料電池の高分子電解質膜は多量の水が発生する燃料電池の特性上、寸法安定性も非常に重要な特性であるにもかかわらず、このような寸法安定性の問題を有効に解決した非フッ素系高分子電解質膜に対しては未だに知られていない。
【発明の概要】
【発明が解決しようとする課題】
【０００８】
したがって、本発明が解決しようとする課題は、燃料電池の電解質膜として使われ得、機械的強度や化学的安定性に優れながらも寸法安定性が改善したマルチブロック共重合体及びその製造方法、並びにそれから製造される電解質膜を提供することである。
【課題を解決するための手段】
【０００９】
上記課題を解決するために、本発明のブランチされたマルチブロック共重合体は、下記化学式１で表される多数の繰り返し単位を有する疎水ブロック；及び下記化学式２で表される多数の繰り返し単位を有する親水ブロックを含んでなる。
【００１０】
化学式１
0005542833.tif 000002
化学式２
0005542833.tif 000003
［上記化学式１及び化学式２において、
Ａ、Ｘ、及びＹは、それぞれ独立して、
0005542833.tif 000004
0005542833.tif 000005
0005542833.tif 000006
または
0005542833.tif 000007
であり、上記Ｒは、‐ＮＯ２または‐ＣＦ３であり、
上記Ｚは、
0005542833.tif 000008
0005542833.tif 000009
または
0005542833.tif 000010
であり、上記Ｑは、‐ＳＯ３Ｈ、‐ＳＯ３−Ｍ＋、‐ＣＯＯＨ、‐ＣＯＯ−Ｍ＋、‐ＰＯ３Ｈ２、‐ＰＯ３Ｈ−Ｍ＋または‐ＰＯ３２−２Ｍ＋であり、望ましくは、‐ＳＯ３Ｈまたは‐ＳＯ３−Ｍ＋であり、上記Ｍは、ＮａまたはＫであり、  
上記Ｂは、
0005542833.tif 000011
0005542833.tif 000012
0005542833.tif 000013
または
0005542833.tif 000014
であり、
０＜ｕ／ｔ＜１であって、０＜ｗ／ｖ＜１であり、
ａ、ｂ、ｃ、ｄ、ｅ、ｆ、ｇ、ｈはモル比であって、０.７＜（ｅ＋１.５＊ｇ）／（ｆ＋ｈ＋ｇ）≦０.９５または０.７＜（ｆ＋ｈ＋ｇ）／（ｅ＋１.５＊ｇ）≦０.９５であり、
ａ＋ｅ＋１.５（ｃ＋ｇ）＝ｆ＋ｈ＋ｂ＋ｄ＋ｃ＋ｇである。］
【００１１】
望ましくは、上記疎水ブロックの全体繰り返し単位数（ｒｅｐｅａｔｉｎｇ ｕｎｉｔ ｎｕｍｂｅｒ）は約４５ないし１６５であり、上記親水ブロックの全体繰り返し単位数は約１００ないし３５０であり得るが、これに限定されるのではない。
【００１２】
また、上記課題を解決するために、本発明の一側面では、（Ｓ１）ビスフェノール系モノマーまたは芳香族ジハロゲン系モノマー；酸置換体を有するフェノール系モノマー、酸置換体を有するビスフェノール系モノマーまたは酸置換体を有する芳香族ジハロゲン系モノマー；及びブランチャー（ｂｒａｎｃｈｅｒ）を有機溶媒に溶解させた後、重合してブランチされた親水ブロックを製造するステップ；及び
（Ｓ２）上記（Ｓ１）ステップで製造されたブランチされた親水ブロック、ビスフェノール系モノマー、芳香族ジハロゲン系モノマー、及びブランチャーを有機溶媒に溶解させた後、重合してブランチされた疎水ブロックを製造すると同時にブランチされたマルチブロック共重合体を製造するステップを含むブランチされたマルチブロック共重合体の製造方法を提供する。
【００１３】
また、上記課題を解決するために、本発明の他の側面では、（Ｓ１）ビスフェノール系モノマー、芳香族ジハロゲン系モノマー、及びブランチャーを有機溶媒に溶解させた後、重合してブランチされた疎水ブロックを製造するステップ；及び（Ｓ２）上記（Ｓ１）ステップで製造されたブランチされた疎水ブロックと、ビスフェノール系モノマーまたは芳香族ジハロゲン系モノマー；酸置換体を有するフェノール系モノマー、酸置換体を有するビスフェノール系モノマーまたは酸置換体を有する芳香族ジハロゲン系モノマー；及びブランチャーを有機溶媒に溶解させた後、重合してブランチされた親水ブロックを製造すると同時にブランチされたマルチブロック共重合体を製造するステップを含むブランチされたマルチブロック共重合体の製造方法を提供する。
【００１４】
上記本発明の製造方法は、親水ブロックの製造ステップにおいて、ジハロゲン系モノマーとフェノール系またはビスフェノール系モノマーとが反応するようにモノマーが選択され、上記モノマーとブランチャーを含めて、全体ヒドロキシ基の当量が全体ハロゲン基当量対比７０／１００超過ないし９５／１００以下であるか、全体ハロゲン基の当量が全体ヒドロキシ基当量対比７０／１００超過ないし９５／１００以下であり、上記（Ｓ１）及び（Ｓ２）ステップの全体において、モノマーとブランチャーの、ヒドロキシ基の全体当量とハロゲン基の全体当量とは同一であることを特徴とする。
【００１５】
また、本発明は、上記ブランチされたマルチブロック共重合体に酸溶液を加えてスルホン酸塩をスルホン酸に置換するステップをさらに含むことを特徴とする酸処理された、ブランチされたマルチブロック共重合体の製造方法を提供する。このように製造された酸処理された、ブランチされたマルチブロック共重合体は、高分子電解質膜及び燃料電池の製造に使われ得る。
【図面の簡単な説明】
【００１６】
本明細書に添付される下記の図面は本発明の望ましい実施例を例示するものであって、発明の詳細な説明とともに本発明の技術思想をさらに理解させる役割を果たすものであるため、本発明はそのような図面に記載された事項にのみ限定されて解釈されてはいけない。
【図１】本発明による実施例１〜２及び比較例１の電解質膜の水分吸収率及びスウェリング比を測定した結果を示すグラフである。
【図２】本発明による実施例１及び実施例２の電気的性能を測定した結果を示すグラフである。
【図３】本発明による実施例１〜３及び比較例１の親水ブロックの分子量を測定した結果を示すグラフである。
【発明を実施するための形態】
【００１７】
以下、本発明に対して詳しく説明する。本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。
【００１８】
本発明のブランチされたマルチブロック共重合体は、上記化学式１で表される多数の繰り返し単位を有する疎水ブロック；及び上記化学式２で表される多数の繰り返し単位を有する親水ブロックを含むことを特徴とする。
【００１９】
本発明のブランチされたマルチブロック共重合体は、酸置換体（ａｃｉｄ ｓｕｂｓｔｉｔｕｅｎｔｓ）を含まないブランチされた疎水ブロック（ｂｒａｎｃｈｅｄ ｈｙｄｒｏｐｈｏｂｉｃ ｂｌｏｃｋ）と酸置換体を含むブランチされた親水ブロック（ｂｒａｎｃｈｅｄ ｈｙｄｒｏｐｈｉｌｉｃ ｂｌｏｃｋ）とを重合することで、後処理スルホン化反応（ｐｏｓｔ‐ｓｕｌｆｏｎａｔｉｏｎ）やスルホン化された重合体（ｓｕｌｆｏｎａｔｅｄ ｐｏｌｙｍｅｒ）の架橋反応（ｃｒｏｓｓ‐ｌｉｎｋｉｎｇ）を行わずに、ブランチャー（ｂｒａｎｃｈｅｒ）が共重合体の主鎖を直接構成し、薄膜の機械的集積度を維持させる疎水ブロックと薄膜にイオン伝導性を付与する親水ブロックとが交互に化学的結合で繋がることになる。
【００２０】
すなわち、本発明に従って製造される疎水ブロックは、下記化学式３で表すことができる。
【００２１】
化学式３
0005542833.tif 000015
また、本発明に従って製造される親水ブロックは、下記化学式４で表すことができる。
【００２２】
化学式４
0005542833.tif 000016
【００２３】
上記化学式３及び化学式４において、
Ａ、Ｘ、及びＹは、それぞれ独立して、
0005542833.tif 000017
0005542833.tif 000018
0005542833.tif 000019
または
0005542833.tif 000020
であり、上記Ｒは、‐ＮＯ２または‐ＣＦ３であり、
Ｚは、
0005542833.tif 000021
0005542833.tif 000022
または
0005542833.tif 000023
であり、上記Ｑは、‐ＳＯ３Ｈ、‐ＳＯ３−Ｍ＋、‐ＣＯＯＨ、‐ＣＯＯ−Ｍ＋、‐ＰＯ３Ｈ２、‐ＰＯ３Ｈ−Ｍ＋または‐ＰＯ３２−２Ｍ＋であり、望ましくは、‐ＳＯ３Ｈまたは‐ＳＯ３−Ｍ＋であり、上記Ｍは、ＮａまたはＫであり、
Ｂは、ブランチャーであって、
0005542833.tif 000024
0005542833.tif 000025
または
0005542833.tif 000026
であり、
ＧはＸであって、Ｇ´はＺであり、
Ｋは、Ｆ、Ｃｌ、Ｂｒ、Ｉ、ＮＯ２、ＯＨであり、
０＜ｕ／ｔ＜１であって、０＜ｗ／ｖ＜１であり、
ａ、ｂ、ｃ、ｄ、ｅ、ｆ、ｇ、ｈはモル比であって、０.７＜（ｅ＋１.５＊ｇ）／（ｆ＋ｈ）≦０.９５または０.７＜（ｆ＋ｈ）／（ｅ＋１.５＊ｇ）≦０.９５であり、ａ＋ｅ＋１.５（ｃ＋ｇ）＝ｆ＋ｈ＋ｂ＋ｄである。
【００２４】
上記疎水ブロックの全体繰り返し単位数は約４５ないし１６５であり、上記親水ブロックの全体繰り返し単位数は約１００ないし３５０であり得るが、これに限定されるのではない。
【００２５】
本発明の発明者らはブランチされたマルチブロック共重合体に関する研究を通じて韓国登録特許第６５７７４０号のような結果を公開したことがある。多数の親水ブロックと多数の疎水ブロックとを備えるマルチブロック共重合体で膜を形成する場合には、親水ブロック間及び疎水ブロック間の相互作用によって固有のモルホロジーを形成することになり、特に親水ブロック間の引力によって親水ブロックが接することになれば、プロトンが伝導され得るチャンネルが形成されるようになって燃料電池の電解質膜として使用することができる。
【００２６】
しかし、本発明の発明者らは、従来の燃料電池用電解質膜はイオン伝導度以外に寸法安定性にも問題があることを見出し、イオン伝導度が低下しないながらも寸法安定性に優れた電解質膜を開発するために多くの研究を重ねた結果、その解決策として本発明を開示するに至った。
【００２７】
具体的には、ブランチされたマルチブロック共重合体の親水ブロックまたは疎水ブロックは、ブランチャーを含めてヒドロキシ基を有するフェノール系またはビスフェノール系モノマーとハロゲン基を有する芳香族ジハロゲン系モノマーが反応して形成される。ところが、従来にはモノマー及びブランチャーの反応当量比に対する特別な考慮はなかった。
【００２８】
しかし、本発明のブランチされたマルチブロック共重合体において、親水ブロックまたは疎水ブロックは全体的にヒドロキシ基を有するモノマー（及びブランチャー）から形成される繰り返し単位と、ハロゲン基を有するモノマー（及びブランチャー）から形成される繰り返し単位のモル比が前述した特定範囲の値を有することが特徴である。
【００２９】
すなわち、本発明のように、ヒドロキシ基を有するモノマーとハロゲン基を有するモノマーとの当量比が１：１にならなければ、鎖の成長が十分なされないので、製造される親水ブロックの長さが相対的に短くなる。親水ブロックの長さが短くなるということは、本発明のマルチブロック共重合体は従来の共重合体と分子量は大きい差がないが、個別的な親水ブロック単位体の分子量は従来より小さくなることから確認できる。
【００３０】
本発明の発明者らは、親水ブロックを形成する繰り返し単位が前述した特定のモル比を有するように親水ブロックを形成したとき、親水ブロックが所定長さを有することになりこれに対応する固有のモルホロジーを形成して、水分吸収率及びスウェリング比が顕著に低くなって、寸法安定性は向上しながらもイオン伝導度は低下せず優秀に維持できることを見出した。
【００３１】
また、後述する本発明のマルチブロック共重合体の製造方法によれば、疎水ブロックの製造の際、親水ブロックの製造を含めて共重合体製造反応式全体の観点から、反応物（モノマー及びブランチャーのヒドロキシ基とハロゲン基）の当量が１：１になるようにモノマーを使用すれば、本発明のブランチされたマルチブロック共重合体は従来の共重合体と全体分子量には大きい差がなく、共重合体そのものの機械的物性が低下することも防止することができる。
【００３２】
以下、本発明の製造方法の一具現例を詳しく説明する。
【００３３】
まず、ビスフェノール系モノマーまたは芳香族ジハロゲン系モノマー；酸置換体を有するフェノール系モノマー、酸置換体を有するビスフェノール系モノマーまたは酸置換体を有する芳香族ジハロゲン系モノマー；及びブランチャーを有機溶媒に溶解させた後、重合してブランチされた親水ブロックを製造する（Ｓ１）。
【００３４】
本発明によるブランチされた親水ブロックまたは疎水ブロックは、酸置換体を有さないモノマーと酸置換体を有するモノマーとが反応して形成され、そのうち一つがジハロゲン系であれば他の一つはフェノール系またはビスフェノール系モノマーが選択され、上記モノマーとブランチャーを含めて、全体ヒドロキシ基の当量が全体ハロゲン基当量対比７０／１００超過ないし９５／１００以下であるか、全体ハロゲン基の当量が全体ヒドロキシ基当量対比７０／１００超過ないし９５／１００以下である。
【００３５】
上記モノマーの中でより少なく添加されるモノマーの当量比が７０／１００以下であれば、親水ブロックの鎖の長さが非常に短くなるので製造される電解質膜のイオン伝導度がランダム高分子に類似したレベルに低下し、９５／１００超過であれば、製造される電解質膜の水分吸収率が高過ぎるので寸法安定性が低下する。
【００３６】
このように製造された親水ブロックの重量平均分子量は使用されるモノマーによって多様な範囲を有し得、例えば、３０，０００ないし１５０，０００であり得るが、これは例示に過ぎず、本発明がこれに限定されるのではない。
【００３７】
本発明において、上記ビスフェノール系モノマーは、例えば、４,４´‐ビフェノール（４、４‐ｂｉｐｈｅｎｏｌ）、９,９‐ビス（４‐ヒドロキシフェニル）フルオレン（９,９‐ｂｉｓ（４‐ｈｙｄｒｏｘｙｐｈｅｎｙｌ）ｆｌｕｏｒｅｎｅ）などをそれぞれ単独でまたは混合して使用することができるが、これに限定されるのではない。
【００３８】
本発明において、上記芳香族ジハロゲン系モノマーは、例えば、４,４´‐ジフルオロベンゾフェノン（４,４´‐ｄｉｆｌｕｏｒｏｂｅｎｚｏｐｈｅｎｏｎｅ）、ビス（４‐フルオロフェニル）スルホン（ｂｉｓ（４‐ｆｌｕｏｒｏｐｈｅｎｙｌ）ｓｕｌｆｏｎｅ）または２,２‐ビス（４‐ヒドロキシフェニル）ヘキサフルオロプロパン（２,２‐ｂｉｓ（４‐ｈｙｄｒｏｘｙｐｈｅｎｙｌ）ｈｅｘａｆｌｕｏｒｏｐｒｏｐａｎｅ）などをそれぞれ単独でまたは２種以上混合して使用することができるが、これに限定されるのではない。
【００３９】
本発明で使われ得る酸置換体を有するフェノール系モノマー、酸置換体を有するビスフェノール系モノマーまたは酸置換体を有する芳香族ジハロゲン系モノマーは、フェニル環に一つ以上の酸置換体を有するフェノール系モノマー、フェニル環に一つ以上の酸置換体を有するビスフェノール系モノマーまたはフェニル環に一つ以上の酸置換体を有する芳香族ジハロゲン系モノマーであって、例えば、ヒドロキノンスルホン酸カリウム塩（ｈｙｄｒｏｑｕｉｎｏｎｅｓｕｌｆｏｎｉｃ ａｃｉｄ ｐｏｔａｓｓｉｕｍ ｓａｌｔ）、２,７‐ジヒドロキシナフタレン‐３,６‐ジスルホン酸ジナトリウム塩（２,７‐ｄｉｈｙｄｒｏｘｙｎａｐｈｔｈａｌｅｎｅ‐３,６‐ｄｉｓｕｌｆｏｎｉｃ ａｃｉｄ ｄｉｓｏｄｉｕｍ ｓａｌｔ）、１,７‐ジヒドロキシナフタレン‐３‐スルホン酸モノナトリウム塩（１,７‐ｄｉｈｙｄｒｏｘｙｎａｐｈｔｈａｌｅｎｅ‐３‐ｓｕｌｆｏｎｉｃ ａｃｉｄ ｍｏｎｏｓｏｄｉｕｍ ｓａｌｔ）、２,３‐ジヒドロキシナフタレン‐６‐スルホン酸モノナトリウム塩（２,３‐ｄｉｈｙｄｒｏｘｙｎａｐｈｔｈａｌｅｎｅ‐６‐ｓｕｌｆｏｎｉｃ ａｃｉｄ ｍｏｎｏｓｏｄｉｕｍ ｓａｌｔ）、カリウム５,５´‐カルボニルビス（２‐フルオロベンゼンスルホネート）（ｐｏｔａｓｓｉｕｍ ５,５´‐ｃａｒｂｏｎｙｌｂｉｓ（２‐ｆｌｕｏｒｏｂｅｎｚｅｎｅ ｓｕｌｆｏｎａｔｅ））、またはカリウム２,２´‐［９,９‐ビス（４‐ヒドロキシフェニル）フルオレン]スルホネート（ｐｏｔａｓｓｉｕｍ ２,２´‐［９,９‐ｂｉｓ（４‐ｈｙｄｒｏｘｙｐｈｅｎｙｌ）ｆｌｕｏｒｅｎｅ]ｓｕｌｆｏｎａｔｅ）などをそれぞれ単独でまたは２種以上混合して使用することができるが、これに限定されるのではない。酸置換体としては、スルホン酸、スルホン酸塩、炭酸、炭酸塩、リン酸またはリン酸塩などが使われ得、望ましくはスルホン酸またはスルホン酸塩を使用することができる。
【００４０】
この中で、カリウム５,５´‐カルボニルビス（２‐フルオロベンゼンスルホネート）は、４,４´‐ジフルオロベンゾフェノン及び４,４´‐ジフルオロジフェニルスルホンを発煙硫酸（ｆｕｍｉｎｇ ｓｕｌｆｕｒｉｃ ａｃｉｄ）で直ちにスルホン化して製造することができ、カリウム２,２´‐［９,９‐ビス（４‐ヒドロキシフェニル）フルオレン]スルホネートは、９,９‐ビス（４‐ヒドロキシフェニル）フルオレンをクロロ硫酸（ＣｌＳＯ３Ｈ）で直ちにスルホン化して製造することができる。
【００４１】
本発明で使われ得るブランチャーは、マルチブロック共重合体の主鎖を直接構成し、例えば、［３,５‐ビス（４‐フルオロベンゾイル）フェニル]（４‐フルオロフェニル）メタノン（３,５‐ｂｉｓ（４‐ｆｌｕｏｒｏｂｅｎｚｏｙｌ）ｐｈｅｎｙｌ]（４‐ｆｌｕｏｒｏｐｈｅｎｙｌ）ｍｅｔｈａｎｏｎｅ）、［３,５‐ビス（４‐フルオロスルホニル）フェニル]（４‐フルオロフェニル）メタノン（［３,５‐ｂｉｓ（４‐ｆｌｕｏｒｏｓｕｌｆｏｎｙｌ）ｐｈｅｎｙｌ]（４‐ｆｌｕｏｒｏｐｈｅｎｙｌ）ｍｅｔｈａｎｏｎｅ）、（３,５‐ジフルオロ‐４´‐フルオロベンゾフェノン）（３,５‐ｄｉｆｌｕｏｒｏ‐４´‐ｆｌｕｏｒｏｂｅｎｚｏｐｈｅｎｏｎｅ）、または（３,５‐ジフルオロ‐４´‐フルオロフェニル）スルホン（（３,５‐ｄｉｆｌｕｏｒｏ‐４´‐ｆｌｕｏｒｏｐｈｅｎｙｌ）ｓｕｌｆｏｎｅ）などをそれぞれ単独でまたは２種以上混合して使用することができるが、これに限定されるのではない。この中で上記［３,５‐ビス（４‐フルオロベンゾイル）フェニル]（４‐フルオロフェニル）メタノンは、１,３,５‐ベンゼントリカルボニルトリクロライド（１,３,５‐ｂｅｎｚｅｎｅｔｒｉｃａｒｂｏｎｙｌｔｒｉｃｈｌｏｒｉｄｅ）、アルミニウムクロライド（ａｌｕｍｉｎｕｍｃｈｌｏｒｉｄｅ）、及びフルオロベンゼン（ｆｌｕｏｒｏｂｅｎｚｅｎｅ）をフリーデル‐クラフツ反応（ｆｒｉｅｄｅｌ‐ｃｒａｆｔｓ ｒｅａｃｔｉｏｎ）して製造することができ、この他に、他の構造のブランチャーも類似したフリーデル‐クラフツ反応によって製造することができる。
【００４２】
本発明で親水ブロック及び／または疎水ブロックの重合に使われ得る有機溶媒は、反応物と生成物とをよく溶解させるものであれば制限されないが、特にＮ,Ｎ´‐ジメチルアセトアミド（Ｎ,Ｎ‐ｄｉｍｅｔｈｙｌａｃｅｔａｍｉｄｅ、ＤＭＡｃ）、Ｎ‐メチルピロリドン（Ｎ‐ｍｅｔｈｙｌ ｐｙｒｒｏｌｉｄｏｎｅ、ＮＭＰ）、ジメチルスルホキシド（ｄｉｍｅｔｈｙｌ ｓｕｌｆｏｘｉｄｅ、ＤＭＳＯ）、またはＮ,Ｎ‐ジメチルホルムアミド（Ｎ,Ｎ‐ｄｉｍｅｔｈｙｌｆｏｒｍａｍｉｄｅ、ＤＭＦ）などをそれぞれ単独でまたは２種以上混合して使用することができるが、これに限定されるのではない。
【００４３】
本発明で親水ブロック及び／または疎水ブロックを得るためのモノマーの重合には、当分野で使われる触媒を使用することができる。通常炭酸塩触媒が使われているが、本発明がこれに限定されるのではない。炭酸塩触媒としては、例えば、炭酸ナトリウム、炭酸カリウム、炭酸ルビジウム、炭酸マグネシウム、炭酸カルシウム、炭酸バリウムなどをそれぞれ単独でまたは２種以上混合して使用することができるが、これに限定されるのではない。
【００４４】
上記のように、ブランチされた親水ブロックを製造するための各成分が用意されれば、モノマーと触媒とを有機溶媒に溶解させた後、１４０〜１５０℃で３〜５時間に亘って撹拌し、混合物から水を除去する。水は共沸混合物として除去され得、この場合ベンゼンやトルエンが水との共沸混合物として使われ得る。共沸混合物を除去するために通常のディーン‐スタークトラップ（ｄｅａｎ‐ｓｔａｒｋ ｔｒａｐ）を使用することができる。共沸混合物が除去されれば反応温度を昇温させ、上述のように１７０〜１９０℃で６〜２４時間に亘って撹拌して重合反応を行えば親水ブロックを得ることができる。
【００４５】
次いで、上記（Ｓ１）ステップで製造されたブランチされた親水ブロック、ビスフェノール系モノマー、芳香族ジハロゲン系モノマー、及びブランチャーを有機溶媒に溶解させた後、重合して疎水ブロックを製造すると同時にブランチされたマルチブロック共重合体を製造する（Ｓ２）。
【００４６】
上記化学式３で表されるブランチされた疎水ブロックの末端基（Ｋ）と上記化学式４で表されるブランチされた親水ブロックの末端基（Ｋ）とは互いに相互結合反応（ｃｏｕｐｌｉｎｇ ｒｅａｃｔｉｏｎ）が可能であり、上記相互結合反応を通じて疎水ブロックと親水ブロックとが交互に化学的に結合された最終ブランチされたマルチブロック共重合体を製造することができる。上述のように、本発明によるブランチされたマルチブロック共重合体を得るための親水ブロックと疎水ブロックとの相互結合反応は、疎水ブロックの製造と同時に行われ得る。
【００４７】
本発明による疎水ブロックの前述したモノマーの当量は、ブランチされたマルチブロック共重合体全体の適切なイオン交換容量（ＩＥＣ）及び上記先に製造された親水ブロックを考慮して決定することができる。但し、上述のように、共重合体製造反応式全体の観点から、反応物（モノマー及びブランチャーのヒドロキシ基とハロゲン基）の当量が１：１になるようにモノマーを添加する。
【００４８】
疎水ブロック形成用モノマーが用意されれば、上記親水ブロック製造方法と同一の範囲の反応条件及び反応過程で疎水ブロック及び本発明によるブランチされたマルチブロック共重合体が製造可能である。例えば、上記親水ブロック重合反応終了後得られた結果物を希釈、濾過及び洗浄して親水ブロックを分離し、上記疎水ブロック重合用モノマーと別途で混合して重合させるか、上記親水ブロックが形成されたフラスコを５０〜７０℃に降温させた後、そこに上記疎水ブロック重合用モノマーをさらに添加して重合反応を行うことができる。
【００４９】
親水ブロック、疎水ブロック形成用モノマー及び触媒を有機溶媒に溶解させた後、１４０〜１５０℃で３〜５時間に亘って撹拌し、混合物から水を除去する。水は共沸混合物として除去され得、この場合ベンゼンやトルエンが水との共沸混合物として使われ得る。共沸混合物を除去するために通常のディーン‐スタークトラップを使用することができる。共沸混合物が除去されれば、反応温度を昇温させ、上述のように１７０〜１９０℃で６〜２４時間に亘って撹拌して重合反応を行うことができる。
【００５０】
重合反応が終了すれば、蒸留水、メタノールまたはアセトンに直接添加させるか、反応生成物に蒸留水、メタノールまたはアセトンを添加して希釈させ、濾過して反応生成物にある塩（ｓａｌｔ）を除去した後、重合体スラリーを得る。その後、上記スラリーを濾過して熱い蒸留水（〜８０℃）及び／またはメタノールでｐＨが中性になるまで数回洗浄及び濾過することで、ブランチされたマルチブロック共重合体を得ることができる。本発明によるマルチブロック共重合体の重量平均分子量は２００，０００ないし２，０００，０００であり得るが、これに限定されるのではない。
【００５１】
本発明の他の具現例において、（Ｓ１）ビスフェノール系モノマー、芳香族ジハロゲン系モノマー、及びブランチャーを有機溶媒に溶解させた後、重合してブランチされた疎水ブロックを製造するステップ；及び（Ｓ２）上記（Ｓ１）ステップで製造されたブランチされた疎水ブロックと、ビスフェノール系モノマーまたは芳香族ジハロゲン系モノマー；酸置換体を有するフェノール系モノマー、酸置換体を有するビスフェノール系モノマーまたは酸置換体を有する芳香族ジハロゲン系モノマー；及びブランチャーを有機溶媒に溶解させた後、重合してブランチされた親水ブロックを製造すると同時にブランチされたマルチブロック共重合体を製造するステップを含むブランチされたマルチブロック共重合体の製造方法を提供する。本具現例は、前述した本発明の製造方法で親水ブロックと疎水ブロックの製造順序を変えたことを除いては、モノマー及びブランチャーの具体的な種類、反応条件などは全て同一である。特に、モノマー及びブランチャーの当量比においては、以後製造される親水ブロックが本発明の特定範囲のモル比を有する繰り返し単位で形成されることを考慮して決定される。但し、前述のように、共重合体製造反応式全体の観点から、反応物（モノマー及びブランチャーのヒドロキシ基とハロゲン基）の当量が１：１になるようにモノマーを添加する。
【００５２】
また本発明は、Ｑが‐ＳＯ３−Ｍ＋、‐ＣＯＯ−Ｍ＋、‐ＰＯ３Ｈ−Ｍ＋または‐ＰＯ３２−２Ｍ＋である上記化学式１で表される繰り返し単位からなるブランチされたマルチブロック共重合体に酸溶液を加えて酸の塩を酸に置換して製造されることを特徴とする酸処理された、ブランチされたマルチブロック共重合体を提供する。
【００５３】
すなわち、上記製造されたブランチされたマルチブロック共重合体は、Ｑが‐ＳＯ３−Ｍ＋、‐ＣＯＯ−Ｍ＋、‐ＰＯ３Ｈ−Ｍ＋または‐ＰＯ３２−２Ｍ＋であるとき、酸の塩を含むので酸の塩形態の共重合体に塩酸または硫酸溶液を加えて酸の塩を酸に置換させた後、高分子電解質膜として製造することができる。このとき、上記酸溶液は、ブランチされたマルチブロック共重合体に０.５ないし１０Ｍの濃度で加え、１ないし２４時間に亘って処理することが望ましい。
【００５４】
上記酸処理された、ブランチされたマルチブロック共重合体からマルチブロック共重合体電解質膜を製造することができるが、製造方法は当分野で通常使われる方法を適用することができる。一例として、キャスティング法を説明すれば、下記のようである。上記酸処理された、ブランチされたマルチブロック共重合体を通常の有機溶媒に添加した後、フィルムアプリケーターを使用して数十〜数百μｍ厚さで基板上に塗布する。この後、乾燥ステップを経れば電解質膜を得ることができる。乾燥方法の例としては、８０℃まで徐々に昇温させた後約２４時間に亘って乾燥させ、さらに１２０℃で約２４時間に亘って乾燥させる方法を採択することができる。
【００５５】
このように製造された本発明の電解質膜は燃料電池の製造に使われ得る。本発明によって提供される燃料電池は、上記電解質膜の両方に電極が付着された膜電極接合体が分離板を境界にして多数積層されて形成されたスタック；上記スタックに燃料を供給する燃料供給部；及び上記スタックに酸化剤を供給する酸化剤供給部を備えることができ、その製造方法は当分野で通常の方法を採択することができる。
【００５６】
以下、本発明を具体的に説明するために実施例を挙げて詳しく説明する。しかし、本発明による実施例は多くの形態に変形でき、本発明の範囲が後述する実施例に限定されると解釈されてはいけない。本発明の実施例は、当業界において通常の知識を持つ者に本発明をより完全に説明するために提供されるものである。
【００５７】
実施例１
<親水ブロックの製造>
ディーン‐スタークトラップと凝縮機とが連結された１Ｌ反応器に、ヒドロキノンスルホン酸カリウム塩０.９５当量、４,４´‐ジフルオロベンゾフェノン０.９７当量、［３,５‐ビス（４‐フルオロベンゾイル）フェニル]（４‐フルオロフェニル）メタノン０.０２当量（実際の反応当量は０.０３（０.０２＊１.５））を入れジメチルスルホキシド（ｄｉｍｅｔｈｙｌ ｓｕｌｆｏｘｉｄｅ、ＤＭＳＯ）とベンゼンとを溶媒として添加し、炭酸カリウムを触媒として使用して窒素雰囲気で反応を開始した。その後、上記反応物をオイルバス（ｏｉｌ ｂａｔｈ）で１４０℃の温度で４時間に亘って撹拌して、ベンゼンが蒸留されながらディーン‐スタークトラップの分子篩（ｍｏｌｅｃｕｌａｒ ｓｉｅｖｅｓ）に共沸混合物として水を除去した後、反応温度を１８０℃に昇温させ２０時間に亘って縮重合反応させた。
【００５８】
<疎水ブロック及びブランチされたマルチブロック共重合体の製造>
上記反応の終了後、上記反応物の温度を６０℃に降温させた後、上記反応器に４,４´‐ジフルオロベンゾフェノン０.２９当量、９,９‐ビス（４‐ヒドロキシフェニル）フルオレン０.３４７５当量、［３,５‐ビス（４‐フルオロベンゾイル）フェニル]（４‐フルオロフェニル）メタノン０.００５当量（実際の反応当量は０.００７５（０.００５＊１.５））を入れ、ジメチルスルホキシドとベンゼンとを溶媒として添加し、炭酸カリウムを触媒として使用して窒素雰囲気で反応を再開始した。その後、上記反応物をさらにオイルバスで１４０℃の温度で４時間に亘って撹拌して、ベンゼンを蒸留しながらディーン‐スタークトラップの分子篩を用いて共沸混合物としての水を除去した後、反応温度を１８０℃に昇温させ２０時間に亘って縮重合反応させた。
【００５９】
それから、反応物の温度を室温に降温させＤＭＳＯをさらに加えて生成物を希釈させた後、希釈された生成物を過量のメタノールに加えて溶媒から共重合体を分離した。その後、水を利用して過量の炭酸カリウムを除去した後、濾過して得られた共重合体を８０℃の真空オーブンで１２時間以上乾燥して、疎水ブロックと親水ブロックとが交互に化学結合で繋がった、ブランチされたマルチブロック共重合体を製造した。このとき、親水ブロックの繰り返し単位数（ｎ）の値は、少量のブランチャーを除いて計算すれば、約３４０であった。
【００６０】
実施例２
親水ブロックの製造の際、ヒドロキノンスルホン酸カリウム塩０.９当量、４,４´‐ジフルオロベンゾフェノン０.９７当量と［３,５‐ビス（４‐フルオロベンゾイル）フェニル]（４‐フルオロフェニル）メタノン０.０２当量（実際の反応当量は０.０３）を使用したことと、疎水ブロックの製造の際、４,４´‐ジフルオロベンゾフェノン０.２２７５当量、９,９‐ビス（４‐ヒドロキシフェニル）フルオレン０.３３５当量、［３,５‐ビス（４‐フルオロベンゾイル）フェニル]（４‐フルオロフェニル）メタノン０.００５当量（実際の反応当量は０.００７５）を使用したことを除いては、上記実施例１と同一の方法でブランチされたマルチブロック共重合体を製造した。このとき、親水ブロックの繰り返し単位数（ｎ）の値は、少量のブランチャーを除いて計算すれば、約２００であった。
【００６１】
実施例３
親水ブロックの製造の際、ヒドロキノンスルホン酸カリウム塩０.８５当量、４,４´‐ジフルオロベンゾフェノン０.９７当量と［３,５‐ビス（４‐フルオロベンゾイル）フェニル]（４‐フルオロフェニル）メタノン０.０２当量（実際の反応当量は０.０３）を使用したことと、疎水ブロックの製造の際、４,４´‐ジフルオロベンゾフェノン０.１５当量、９,９‐ビス（４‐ヒドロキシフェニル）フルオレン０.３０７５当量、［３,５‐ビス（４‐フルオロベンゾイル）フェニル]（４‐フルオロフェニル）メタノン０.００５当量（実際の反応当量は０.００７５）を使用したことを除いては、上記実施例１と同一の方法でブランチされたマルチブロック共重合体を製造した。このとき、親水ブロックの繰り返し単位数（ｎ）の値は、少量のブランチャーを除いて計算すれば、約１００であった。
【００６２】
比較例１
親水ブロックの製造の際、ヒドロキノンスルホン酸カリウム塩１当量、４,４´‐ジフルオロベンゾフェノン０.９７当量と３,５‐ビス（４‐フルオロベンゾイル）フェニル]（４‐フルオロフェニル）メタノン０.０２当量（実際の反応当量は０.０３）を使用したことと、疎水ブロックの製造の際、４,４´‐ジフルオロベンゾフェノン０.３５当量、９,９‐ビス（４‐ヒドロキシフェニル）フルオレン０.３５７５当量、３,５‐ビス（４‐フルオロベンゾイル）フェニル]（４‐フルオロフェニル）メタノン０.００５当量（実際の反応当量は０.００７５）を使用したことを除いては、上記実施例１と同一の方法でブランチされたマルチブロック共重合体を製造した。このとき、親水ブロックの繰り返し単位数（ｎ）の値は、少量のブランチャーを除いて計算すれば、約４４０であった。
【００６３】
比較例２
親水ブロックの製造の際、ヒドロキノンスルホン酸カリウム塩０.７当量、４,４´‐ジフルオロベンゾフェノン０.９７当量と３,５‐ビス（４‐フルオロベンゾイル）フェニル]（４‐フルオロフェニル）メタノン０.０２当量（実際の反応当量は０.０３）を使用したことと、疎水ブロックの製造の際、４,４´‐ジフルオロベンゾフェノン０.００６５当量、９,９‐ビス（４‐ヒドロキシフェニル）フルオレン０.３１４当量、３,５‐ビス（４‐フルオロベンゾイル）フェニル]（４‐フルオロフェニル）メタノン０.００５当量（実際の反応当量は０.００７５）を使用したことを除いては、上記実施例１と同一の方法でブランチされたマルチブロック共重合体を製造した。このとき、親水ブロックの繰り返し単位数（ｎ）の値は、少量のブランチャーを除いて計算すれば、約３５であった。
【００６４】
試験例
＜燃料電池用高分子電解質膜の製造＞
合成された疎水性‐親水性マルチブロック高分子をＮ,Ｎ‐ジメチルアセトアミド（ＤＭＡｃ）を溶媒として７〜１５ｗｔ％の重量比で完全に溶解させた後、濾過して、フィルムキャスティングが可能な溶液として用意した。４０℃のクリーンベンチ内のアプリケーターの水平板の上でドクターブレードを利用してガラス板にキャスティングした高分子フィルムを２時間静置した後（ｓｏｆｔ ｂａｋｉｎｇ）、１００℃のオーブンに入れて２４時間に亘って静置させた。以後、オーブンから取り出したガラス板を水にしばらく浸しておいた後、キャスティングされた高分子フィルムをガラス板から分離した。このように用意された高分子電解質フィルムは８０℃、１０％の硫酸水溶液に２時間以上浸しておいて高分子のスルホン酸カリウム塩の形態をスルホン酸の形態に変えた後、蒸留水で洗浄して高分子フィルム表面の余分の酸を除去して、燃料電池用高分子電解質膜を製造した。
【００６５】
１．寸法安定性の評価
高分子電解質膜の水分吸収率（ｗａｔｅｒ ｕｐｔａｋｅ）及びスウェリング比（ｓｗｅｌｌｉｎｇ ｒａｔｉｏ）は、電解質膜が完全に加湿された条件でスウェリングされる程度を示す尺度である。実験で得られた電解質膜の水分吸収率及びスウェリング比は、一日間各膜を常温で蒸留水に浸しておいて完全にスウェリングされた後膜表面の水気を素早く拭き取ってから膜の質量と膜の対角線の長さとを測定し、８０℃の真空オーブンで一日間保管後完全に乾燥された状態の膜の質量と対角線の長さとを測定した後、下記の式に従って計算した。
【数１】
0005542833.tif 000027
【数２】
0005542833.tif 000028
【００６６】
実施例１、実施例２及び比較例で製造された高分子電解質膜の寸法安定性の評価結果を図１に示した。
【００６７】
図１に示すように、親水ブロックが本発明による繰り返し単位を有する場合、水分吸収率及びスウェリング比が著しく低いことが分かる。
【００６８】
２．電気的性能の評価
実施例１及び実施例２の高分子電解質膜の電気的性能評価を行った。
【００６９】
具体的に、実施例１及び実施例２で製造された高分子電解質膜を利用して膜電極接合体を製造した。電極はスプレーコーティング方法を利用してＰｔ含量が０.４mg／cm2になるように１０ＢＣ ＧＤＬに噴射した。その後、１４０℃、１ｂａｒの条件で膜電極接合体を製造した。製造された膜電極接合体を利用して燃料電池用単位電池を製造した後、テストステーション（ｔｅｓｔ ｓｔａｔｉｏｎ）を利用してアノードとカソードの流量を一定にしてｆｉｘｅｄ ｆｌｏｗ ｒａｔｅ方法で電流電圧グラフを測定し、その結果を図２に示した。
【００７０】
図２に示すように、電池の電気的性能が有効な測定値を有する電圧領域において、本発明による実施例１及び実施例２が優れた電気的性能を示すことがわかり、実施例１より実施例２の電解質膜がさらに優れた電気的性能を示すことが分かる。
【００７１】
３．モノマー当量と高分子鎖長さとの関係
実施例１ないし３及び比較例で製造された親水ブロック高分子の分子量を測定し、その結果を図３に示した。
【００７２】
図３を参照すれば、比較例よりもモノマーの当量が小さい本発明の親水ブロックの分子量がさらに小さいことが分かる。親水ブロックにおいてブランチされる比率が小さいので親水ブロックは実質的に線状鎖であると見なすことができ、したがって分子量が小さいということは高分子鎖の長さが相対的に短いということを意味する。すなわち、本発明の実施例１ないし３で製造された親水ブロックは従来使用される親水ブロック（比較例）よりも短い鎖の長さを有し、上記検討したように本発明の共重合体から製造された電解質膜は優れた電気的性能を有しながらも改善した寸法安定性を有する。
【００７３】
４．親水ブロック分子量、イオン交換容量（ＩＥＣ）及びイオン伝導度の比較
上記実施例１〜３及び比較例１〜２で製造された共重合体及び類似したＩＥＣを有するように製造されたランダム共重合体の親水ブロック分子量、イオン交換容量及びイオン伝導度を測定し、下記表１に記載した（Ｈｑ当量：ヒドロキノンスルホン酸カリウム塩当量）。
【表１】
0005542833.tif 000029
【００７４】
上記表１に記載したように、本発明の特定範囲の当量で製造した共重合体は、親水ブロックの長さが若干短くなってもかえってイオン伝導度に優れることが分かる。
【産業上の利用可能性】
【００７５】
本発明のブランチされたマルチブロック共重合体は、従来より短い親水ブロック鎖の長さを有することで、優れた機械的強度及び化学的安定性を現わすだけでなく、低い水分吸収率及びスウェリング比を有することになって寸法安定性に優れるこから、燃料電池用電解質膜として使われる場合燃料電池の性能を改善することができる。
【図１】
0005542833.tif 000042
【図２】
0005542833.tif 000043
【図３】
0005542833.tif 000044